РАЗРЫВНОЙ ДИСК РЕВЕРСИВНОГО ДЕЙСТВИЯ С ОБРАЗУЕМОЙ ЛАЗЕРОМ ЭЛЕКТРОПОЛИРОВАННОЙ ЛИНИЕЙ ОСЛАБЛЕНИЯ И СПОСОБ ФОРМИРОВАНИЯ ЛИНИИ ОСЛАБЛЕНИЯ

1. Устройство для сброса давления, содержащее:
относительно тонкий металлический элемент, имеющий противоположные наружные поверхности;
одну из наружных поверхностей элемента обеспечивают удлиненной линией ослабления, образуемой посредством канавки в этой наружной поверхности;
удлиненной линии ослабляющей канавки придают такую конфигурацию, чтобы она представляла собой контур зоны элемента, предназначенной для сброса избыточного давления;
линию ослабляющей канавки образуют посредством отстоящих друг от друга, противоположных частей в виде канала, отделенных посредством центральной приподнятой части в виде гребня, при этом части в виде канала имеют бόльшую глубину, чем часть в виде гребня.
2. Устройство для сброса давления по п.1, в котором линия ослабляющей канавки имеет электрополированную поверхность.
3. Устройство для сброса давления по п.1, в котором линия ослабляющей канавки фактически имеет W-образную форму поперечного сечения.
4. Устройство для сброса давления по п.3, в котором гребень, в общем, имеет перевернутую U-образную форму.
5. Устройство для сброса давления по п.1, в котором максимальная глубина линии ослабляющей канавки составляет, по меньшей мере, примерно 70%±25% толщины поперечного сечения элемента.
6. Устройство для сброса давления по п.1, в котором максимальная глубина линии ослабляющей канавки составляет, по меньшей мере, примерно 70%±10% толщины поперечного сечения элемента.
7. Устройство для сброса давления по п.1, в котором максимальная глубина линии ослабляющей канавки составляет, по меньшей мере, примерно 70%±5% толщины поперечного сечения элемента.
8. Устройство для сброса давления по п.2, в котором поверхность канавки линии ослабления представляет собой пассивированную электрополированную поверхность.
9. Устройство для сброса давления по п.1, в котором ширина линии ослабляющей канавки составляет примерно от 0,002 дюйма до 0,1 дюйма.
10. Устройство для сброса давления по п.1, в котором ширина линии ослабляющей канавки составляет примерно от 0,010 дюйма до 0,080 дюйма.
11. Устройство для сброса давления по п.1, в котором глубина частей в виде канала по существу одинакова по длине канавки.
12. Устройство для сброса давления по п.1, в котором ширина каждой из частей канавки, выполненных в виде канала, приблизительно составляет 25% общей ширины канавки.
13. Устройство для сброса давления по п.1, в котором металлический элемент имеет выпученную часть, при этом линию ослабляющей канавки создают в выпученной части металлического элемента.
14. Устройство для сброса давления по п.1, в котором выпученная часть металлического элемента имеет выпуклую наружную поверхность и вогнутую наружную поверхность, при этом линию ослабляющей канавки создают в вогнутой наружной поверхности металлического элемента.
15. Устройство для сброса давления по п.14, в котором линию ослабляющей канавки располагают вблизи от периметра выпученной части металлического элемента.
16. Устройство для сброса давления по п.14, в котором линия ослабляющей канавки имеет, в общем, С-образную конфигурацию.
17. Изделие-предшественник для сброса давления, содержащее:
лист металлического материала, имеющий наружную поверхность;
слой стойкого материала, нанесенный на упомянутую наружную поверхность, при этом предварительно заданную зону стойкого материала подвергают эрозии таким образом, что эта зона будет иметь остаток стойкого материала с толщиной, меньшей, чем в других частях указанного слоя, и этот остаток находится в контакте с наружной поверхностью предварительно заданной зоны.
18. Изделие-предшественник для сброса давления по п.17, в котором стойкий материал подвергают эрозии вдоль предварительно заданной линии, при этом остаток находится в контакте с упомянутой наружной поверхностью вдоль предварительно заданной линии.
19. Изделие-предшественник для сброса давления по п.17, в котором стойкий материал подвергают эрозии вдоль, в общем, С-образной линии, при этом остаток находится в контакте с наружной поверхностью вдоль указанной С-образной линии.
20. Изделие-предшественник для сброса давления по п.17, в котором обеспечена зона, эродированная лазером.
21. Изделие-предшественник для сброса давления по п.17, в котором лист металлического материала имеет выпученную часть, при этом предварительно заданная эродированная зона находится в выпученной части металлического листа.
22. Изделие-предшественник для сброса давления по п.21, в котором выпученная часть листового материала имеет противоположные выпуклую и вогнутую наружные поверхности, при этом предварительно заданная зона находится на вогнутой наружной поверхности листового материала.
23. Изделие-предшественник для сброса давления, содержащее:
лист металлического материала, имеющий наружную поверхность;
слой стойкого материала, нанесенный на наружную поверхность, при этом слой имеет предварительно определенную зону для обработки лазером.
24. Изделие-предшественник для сброса давления по п.23, в котором предварительно определенная зона для обработки лазером имеет конфигурацию, представляющую собой линию.
25. Изделие-предшественник для сброса давления по п.24, в котором линия обработки лазером, в общем, имеет С-образную форму.
26. Устройство для сброса давления, содержащее:
относительно тонкий металлический элемент, имеющий противоположные наружные поверхности;
одну из наружных поверхностей элемента обеспечивают удлиненной линией ослабления, образуемой канавкой в упомянутой наружной поверхности;
удлиненной линии ослабляющей канавки придают такую конфигурацию, чтобы она представляла собой контур зоны элемента, предназначенной для сброса избыточного давления;
линия ослабляющей канавки образовала посредством отстоящих друг от друга поверхностей противоположных боковых стенок, соединенных посредством поверхности донной стенки, при этом поверхности линии ослабляющей канавки имеют глянцевую отделку, усредненное отклонение которой от средней поверхности составляет не более примерно 4 микрон.
27. Устройство для сброса давления по п.26, в котором линия ослабляющей канавки имеет глянцевую отделку поверхности, усредненное отклонение которой от средней поверхности составляет не более 2 микрон.
28. Устройство для сброса давления, содержащее:
относительно тонкий металлический элемент, имеющий противоположные наружные поверхности;
одну из наружных поверхностей элемента, которую обеспечивают удлиненной линией ослабления, образуемой канавкой в упомянутой наружной поверхности;
удлиненной линии ослабляющей канавки придают такую конфигурацию, чтобы она представляла собой контур зоны элемента, предназначенной для сброса избыточного давления;
линию ослабляющей канавки образуют посредством отстоящих друг от друга поверхностей противоположных боковых стенок, соединенных поверхностью донной стенки, при этом поверхности линии ослабляющей канавки имеют глянцевую отделку, по меньшей мере, примерно в 6 раз более гладкую, чем отделка поверхности металлического элемента.
29. Устройство для сброса давления по п.28, в котором линия ослабляющей канавки имеет глянцевую отделку поверхности, по меньшей мере, примерно в 8 раз более гладкую, чем отделка поверхности металлического элемента.
30. Способ изготовления относительно тонкого металлического устройства для сброса давления, содержащий следующие этапы:
нанесение защитного слоя стойкого материала, по меньшей мере, на часть одной из противоположных наружных поверхностей устройства для сброса давления;
лазерную обработку предварительно заданной зоны защитного слоя из стойкого материала на упомянутой наружной поверхности устройства для сброса давления;
удаление металла с устройства для сброса давления, соответствующей обрабатываемой лазером предварительно заданной зоне стойкого материала;
управление глубиной удаления металла с устройства для сброса давления таким образом, чтобы был удален не весь металл, соответствующий обрабатываемой лазером предварительно заданной зоне стойкого материала.
31. Способ изготовления относительно тонкого металлического устройства для сброса давления по п.30, в который включен этап электрополирования предварительно заданной линии в устройстве для сброса давления с целью формирования линии ослабляющей канавки предварительно заданной глубины в одной наружной поверхности разгрузочного устройства для сброса давления.
32. Способ изготовления относительно тонкого металлического устройства для сброса давления по п.30, в который включен этап управления электрополированием для формирования линии ослабляющей канавки, образуемой отстоящими друг от друга противоположными частями в виде канала, отделенными посредством центральной приподнятой части в виде гребня, при этом части в виде канала имеют бόльшую глубину, чем часть в виде гребня.
33. Способ изготовления относительно тонкого металлического устройства для сброса давления по п.30, в который включен этап лазерной обработки стойкого материала на одной наружной поверхности устройства для сброса давления вдоль предварительно заданной линии, при этом этапом удаления металла с устройства для сброса давления вдоль предварительно заданной линии управляют для формирования линии ослабляющей канавки предварительно заданной глубины в одной наружной поверхности устройства для сброса давления.
34. Способ изготовления относительно тонкого металлического устройства для сброса давления по п.30, в который включен этап выпучивания части устройства для сброса давления перед нанесением стойкого материала на одну наружную поверхность устройства для сброса давления.
35. Способ изготовления относительно тонкого металлического устройства для сброса давления по п.34, при котором выпученная часть устройства для сброса давления имеет выпуклую наружную поверхность и вогнутую наружную поверхность, и он включает в себя этап нанесения стойкого материала, по меньшей мере, на вогнутую наружную поверхность выпученной части устройства для сброса давления, а также лазерную обработку предварительно заданной зоны стойкого материала на вогнутой наружной поверхности выпученной части устройства для сброса давления.
36. Способ изготовления относительно тонкого металлического устройства для сброса давления по п.30, в который включен этап удаления металла с устройства для сброса давления, соответствующей предварительно заданной зоне стойкого материала, посредством электрополирования.
37. Способ изготовления относительно тонкого металлического устройства для сброса давления по п.30, в который включены этапы лазерной обработки слоя стойкого материала вдоль предварительно заданной линии и управления шириной материала, удаляемого с устройства для сброса давления, посредством управления шириной линии стойкого материала, подвергаемой лазерной обработке.
38. Способ изготовления относительно тонкого металлического устройства для сброса давления по п.30, при котором металл удаляют с устройства для сброса давления посредством этапа электрополирования для формирования в устройстве для сброса давления канавки предварительно заданной глубины.
39. Способ изготовления относительно тонкого металлического устройства для сброса давления по п.30, в который включен этап лазерной обработки стойкого материала вдоль предварительно заданной линии, соответствующей желаемой линии ослабления в устройстве для сброса давления.
40. Способ изготовления относительно тонкого металлического устройства для сброса давления по п.39, в который включен этап лазерной обработки стойкого материала вдоль, в общем, С-образной линии, соответствующей желаемой линии ослабления в устройстве для сброса давления.
41. Способ изготовления относительно тонкого металлического устройства для сброса давления по п.40, в который включен этап лазерной обработки стойкого материала вдоль линии, имеющей, в общем, перевернутую U-образную форму с вершиной в промежутке между концами линии, которые проходят в сторону от кругового участка линии.
42. Способ изготовления относительно тонкого металлического устройства для сброса давления по п.40, в который включен этап лазерной обработки стойкого материала вдоль проходящих по дуге С-образных криволинейных продолжений у противоположных окончаний С-образной линии, которые проходят в сторону от кругового участка линии.
43. Способ изготовления относительно тонкого металлического устройства для сброса давления по п.40, в который включен этап лазерной обработки стойкого материала вдоль замкнутых дуговых продолжений у противоположных окончаний С-образной линии, которые проходят в сторону от кругового участка линии.